(57)【要約】【課題】基材層にラミネートされたＰＴＦＥフィルムを外方側に露出させて、「耐薬品性の向上」と「軽量化」等を両立する。【解決手段】着用者Ｔを複層構造の布帛２で覆う防護服１である。布帛２は、基材層３と、この基材層３にポリテトラフルオロエチレンのフィルムをラミネートして形成された表皮層４を有し、この表皮層４が外方側に露出していたり、更に外方側から覆う外方層５を有している。着用者Ｔの首部Ｎを覆う襟１１と、この襟１１の外方側に位置し且つ着用者Ｔの頭部Ｈを覆うフード１２を有し、このフード１２の前部に、襟１１前端より前方に位置し且つ着用者Ｔの口部Ｍを覆うマスク１３が設けられ、このマスク１３下端は、襟１１上端より下方に位置している。【選択図】図１
2016089325.tif 000002
【特許請求の範囲】
【請求項１】
着用者（Ｔ）を複層構造の布帛（２）で覆う防護服であって、
前記布帛（２）は、基材層（３）と、この基材層（３）にポリテトラフルオロエチレンのフィルムをラミネートして形成された表皮層（４）を少なくとも有し、
この表皮層（４）が外方側に露出していることを特徴とする防護服。
【請求項２】
前記布帛（２）端部に、前記表皮層（４）が内方側に露出する内表皮部（１４）を有していることを特徴とする請求項１に記載の防護服。
【請求項３】
着用者（Ｔ）を複層構造の布帛（２）で覆う防護服であって、
前記布帛（２）は、基材層（３）と、この基材層（３）にポリテトラフルオロエチレンのフィルムをラミネートして形成された表側層（４）を有し、
この表側層（４）を外方側から覆う外方層（５）を少なくとも有していることを特徴とする防護服。
【請求項４】
前記着用者（Ｔ）の首部（Ｎ）を覆う襟（１１）と、この襟（１１）の外方側に位置し且つ前記着用者（Ｔ）の頭部（Ｈ）を覆うフード（１２）を有し、
このフード（１２）の前部に、前記襟（１１）前端より前方に位置し且つ前記着用者（Ｔ）の口部（Ｍ）を覆うマスク（１３）が設けられ、
このマスク（１３）下端は、前記襟（１１）上端より下方に位置していることを特徴とする請求項１〜３の何れか１項に記載の防護服。
【請求項５】
複層構造の布帛であって、
基材層（３）と、この基材層（３）にポリテトラフルオロエチレンのフィルムをラミネートして形成された表皮層（４）を少なくとも有し、
この表皮層（４）は、外方側に露出していると共に、ＪＩＳ−Ｌ−０２１７：１９９５の番号１０３で示される洗い方で洗濯を１００回行った後も基材層（３）から脱落しないことを特徴とする布帛。
【請求項６】
複層構造の布帛であって、
基材層（３）と、この基材層（３）にポリテトラフルオロエチレンのフィルムをラミネートして形成された表側層（４）を有し、
この表側層（４）を外方側から覆う外方層（５）を少なくとも有していると共に、
前記表側層（４）は、ＪＩＳ−Ｌ−０２１７：１９９５の番号１０３で示される洗い方で洗濯を２００回行った後も基材層（３）から脱落しないことを特徴とする布帛。
【発明の詳細な説明】
【技術分野】
【０００１】
本発明は、着用者を複層構造の布帛で覆う防護服、及び、複層構造の布帛に関するものである。
【背景技術】
【０００２】
従来、積層布帛からなる防護服が知られている（特許文献１参照）。
この防護服は、メタ型全芳香族ポリアミド繊維を含む布帛を、少なくとも１層として含むものであり、該メタ型全芳香族ポリアミド繊維は、原繊維の破断強度が２．５ｃＮ／ｄｔｅｘ以上、染色前後の３００℃乾熱収縮率の比が２．５以下であり、染色後の該メタ型全芳香族ポリアミド繊維を含む布帛の明度指数Ｌ＊値が、３０以下である。
【先行技術文献】
【特許文献】
【０００３】
【特許文献１】特開２０１０−２６１１３３号公報
【発明の概要】
【発明が解決しようとする課題】
【０００４】
しかしながら、特許文献１に記載された防護服は、表地層と内層のみからなる二層構造であり、該表地層は、前記メタ型全芳香族ポリアミド繊維を含む布帛であり、該内層は、透湿防水性フィルムの両面に全芳香族ポリアミド繊維からなる織編布が貼り合わされた複合体である。
つまり、特許文献１の防護服では、透湿防水性フィルムの外方側（着用者から遠ざかる側）には、表地層と織編布が存在しているため、防護服の表面にかかった薬品（化学薬品）などは、まず表地層や織編布にかかって、これら表地層等に薬品などが吸収されて溜まってしまい、この溜まった薬品などに着用者が触れる虞がある。
又、薬品など以外の液体（雨水等）であっても、表地層等に溜まった分、防護服が重くなる虞もある。
【０００５】
本発明は、このような点に鑑み、基材層にラミネートされたポリテトラフルオロエチレン（ＰＴＦＥ）フィルムの表皮層を外方側に露出させたり、更に外方側から覆う外方層を有することで、薬品などの溜まりを防ぐ等で「耐薬品性の向上」を図ることや、「軽量化」などを実現できる防護服、布帛を提供することを目的とする。
【課題を解決するための手段】
【０００６】
本発明に係る防護服１は、着用者Ｔを複層構造の布帛２で覆う防護服であって、前記布帛２は、基材層３と、この基材層３にポリテトラフルオロエチレンのフィルムをラミネートして形成された表皮層４を少なくとも有し、この表皮層４が外方側に露出していることを第１の特徴とする。
【０００７】
本発明に係る防護服１の第２の特徴は、上記第１の特徴に加えて、前記布帛２端部に、前記表皮層４が内方側に露出する内表皮部１４を有している点にある。
【０００８】
本発明に係る防護服１の第３の特徴は、着用者Ｔを複層構造の布帛２で覆う防護服であって、前記布帛２は、基材層３と、この基材層３にポリテトラフルオロエチレンのフィルムをラミネートして形成された表側層４を有し、この表側層４を外方側から覆う外方層５を少なくとも有している点にある。
本発明に係る防護服１の第４の特徴は、上記第１〜３の何れかの特徴に加えて、前記着用者Ｔの首部Ｎを覆う襟１１と、この襟１１の外方側に位置し且つ前記着用者Ｔの頭部Ｈを覆うフード１２を有し、このフード１２の前部に、前記襟１１前端より前方に位置し且つ前記着用者Ｔの口部Ｍを覆うマスク１３が設けられ、このマスク１３下端は、前記襟１１上端より下方に位置している点にある。
【０００９】
これらの特徴により、基材層３にポリテトラフルオロエチレン（ＰＴＦＥ）のフィルムをラミネートして表皮層４を形成し、この表皮層４を外方側に露出させることで、特許文献１のように、透水防水性フィルム上に表地層や織編布は存在せず、これら表地層等に薬品などが吸収されて、溜まった薬品などに着用者Ｔが触れる虞もない。
そして、表皮層４本来の撥水性・撥油性を十分に発揮でき、布帛２としての耐薬品性などを最大限発揮できる（「耐薬品性等の向上」）。
これと同時に、特許文献１のような表地層等が、防護服１の外方側全面に亘って存在せず、薬品などの液体Ｅが余計に溜まらないため、それらの分だけ防護服１の重さが減る（「軽量化」）。
つまり、「耐薬品性の向上と「軽量化」の両立が実現できる。
更には、表皮層４の露出により、防護服１内部の湿気を通過させるＰＴＦＥフィルムが、防護服１の外部（外気）に直接晒されて、防護服１内部の湿気が、表皮層４から蒸発し易くなり、着用者Ｔの快適性や、作業（荷役等）の効率が向上する。
尚、本発明における「防護服１」とは、薬品（化学薬品）や細菌などが、着用者Ｔの身体に付着したり、体内に入ったりしりことを防ぐために着用する服であり、薬品など以外であっても、雨水等の液体Ｅが着用者Ｔの身体に付着することを防ぐ合羽（レインコート等）も含まれる。
又、本発明における「外方側」とは、防護服１の布帛２における着用者Ｔとは反対側（着用者Ｔから遠い側）を言い、本発明における「内方側」とは、防護服１の布帛２における着用者Ｔ側（着用者Ｔに近い側）を言う。
更に、本発明における「表皮層４が外方側に露出している」とは、表皮層４の一方面４ａ全体が外方側に露出していることだけでなく、表皮層４の一方面４ａの一部分が外方側に露出していることも含む。
【００１０】
又、布帛２端部に、表皮層４が内方側にも露出する内表皮部１４を設けることで、布帛２端部から防護服１の内部に液体Ｅが多少浸入しても、ＰＴＦＥフィルムである内表皮部１４が存在しているため、所定の範囲で防護服１の外方側と同様の耐薬品性等を保つことが出来る。
【００１１】
更に、表側層４を外方側から覆う外方層５を少なくとも有することで、着用中（荷役等の作業中）に表側層４に鋭利なものが接触して（擦れ等が生じて）、表側層４が基材層３から脱落したり、表側層４が破れたりすることを低減できる。
その他、着用者Ｔの首部Ｎを覆う襟１１前端より前方に位置して、着用者Ｔの口部Ｍを覆うマスク１３をフード１２前部に設けることで、襟１１から所定距離だけ離れて前方に位置するマスク１３で、まず薬品などの大半を浸入させないと同時に、襟１１によって着用者Ｔを二重に覆うことで、薬槽船等からの荷役の際、ホースに残った薬品（薬液）などが、首元から浸入することを確実に防ぐことが可能となる。
これに加え、マスク１３下端を、襟１１上端より下方に位置させることで、薬品などが下から跳ね上がった場合（仮に、マスク１３下端から襟１１とフード１２との間に、薬品などが浸入した場合等）であっても、マスク１３下端より上方にあり且つ上方に開口している襟１１から防護服１内へ薬品などが浸入することはない（「浸入の防止」）。
このような浸入の防止は、薬品など以外の液体（例えば、雨水など）Ｅであっても同様である。
【００１２】
本発明に係る布帛２は、複層構造の布帛であって、基材層３と、この基材層３にポリテトラフルオロエチレンのフィルムをラミネートして形成された表皮層４を少なくとも有し、この表皮層４は、外方側に露出していると共に、ＪＩＳ−Ｌ−０２１７：１９９５の番号１０３で示される洗い方で洗濯を１００回行った後も基材層３から脱落しないことを第１の特徴とする。
本発明に係る布帛２の第２の特徴は、複層構造の布帛であって、基材層３と、この基材層３にポリテトラフルオロエチレンのフィルムをラミネートして形成された表側層４を有し、この表側層４を外方側から覆う外方層５を少なくとも有していると共に、前記表側層４は、ＪＩＳ−Ｌ−０２１７：１９９５の番号１０３で示される洗い方で洗濯を２００回行った後も基材層３から脱落しない点にある。
【００１３】
これらの特徴により、基材層３にラミネートされたポリテトラフルオロエチレン（ＰＴＦＥ）のフィルムである表皮層４を外方側に露出させると共に、ＪＩＳ−Ｌ−０２１７：１９９５の番号１０３で示される洗い方での洗濯（家庭洗濯）を１００回行った後も表皮層４が基材層３から脱落しないことで、薬品などの液体Ｅが布帛２表面に溜まらずに「耐薬品性の向上」と「軽量化」の両立できると同時に、ＰＴＦＥフィルムを露出しながらも、布帛２の「長期使用」が可能となる。
又、表側層４を外方側から覆う外方層５を少なくとも有することで、着用中（荷役等の作業中）に表側層４に鋭利なものが接触して（擦れ等が生じて）、表側層４が基材層３から脱落したり、表側層４が破れたりすることを低減できるため、「耐薬品性の向上」と共に、布帛２の更なる「長期使用」が可能となる。
【発明の効果】
【００１４】
本発明に係る防護服、布帛によると、基材層にラミネートされたＰＴＦＥフィルムを外方側に露出させたり、更に外方側から覆う外方層を有して、「耐薬品性の向上」と「軽量化」等を同時に実現できる。
【図面の簡単な説明】
【００１５】
【図１】本発明に係る防護服を示す正面図である。
【図２】防護服を示す左側面図である。
【図３】防護服を示す背面図である。
【図４】本発明に係る布帛を示す断面斜視図である。
【図５】防護服のマスク、襟及びフードを示す左側面図である。
【図６】防護服のマスク及び襟が閉じられた状態を示す正面図である。
【図７】防護服において、マスクは開かれ且つ襟は閉じられた状態を示す正面図である。
【図８】防護服のマスク及び襟が開かれた状態を示す正面図である。
【図９】防護服の襟における内表皮部を示す斜視図である。
【図１０】防護服のフード及びマスクにおける内表皮部を示す斜視図である。
【図１１】防護服のファスナを覆う右前立における内表皮部を示す斜視図である。
【図１２】防護服のファスナを覆う左前立における内表皮部を示す斜視図である。
【図１３】防護服の上着の裾における内表皮部を示す斜視図である。
【図１４】防護服の袖口における内表皮部を示す斜視図である。
【図１５】防護服の裏地を示す図面代用写真である。
【図１６】防護服の貫通孔を示す図面代用写真である。
【図１７】本発明に係る防護服の変形例を示す正面図である。
【図１８】本発明に係る布帛の変形例を示す断面斜視図である。
【発明を実施するための形態】
【００１６】
以下、本発明の実施形態を、図面を参照して説明する。
＜防護服１の全体構成＞
図１〜１６には、本発明の第１実施形態に係る防護服１が示されている。
防護服１は、襟１１と、この襟１１の外方側に位置したフード１２と、このフード１２の前部に設けられたマスク１３を有していても良い。
【００１７】
又、防護服１を構成する布帛２端部に、表皮層４が内方側に露出する内表皮部１４を有していても良い。
防護服１は、着用者Ｔを布帛２で覆うものであって、薬品（硫酸（希硫酸、濃硫酸（Ｈ2 ＳＯ4 ））や、苛性ソーダ（水酸化ナトリウム（ＮａＯＨ））等の化学薬品）や細菌などが、着用者Ｔの身体に付着したり、体内に入ることを防ぐために着用する服である。
【００１８】
この他、防護服１は、薬品など以外であっても、雨水等の液体Ｅが着用者Ｔの身体に付着することを防ぐ合羽（雨合羽（レインコート）、外衣、外套、アウターウェア等）も含まれる。
防護服１は、着用者Ｔを布帛２で覆うものであれば、何れの構成であっても良いが、例えば、２ピース式（上下セパレート式）であっても、１ピース式などであっても構わない。
【００１９】
この１ピース式は、防護服１が１つの部材から構成されていれば、上着とズボンが一体となった（繋がった）繋ぎ状や、ロングコート状など、何れであっても良い。
又、１ピース式であれば、上着とズボンだけでなく、靴や手袋が一体となっていても構わない。
【００２０】
一方、２ピース（上下セパレート）式であれば、防護服１が２つの部材から構成されていれば、上下（上着２１とズボン２２）それぞれを着用・脱衣自在な構成など、何れであっても良い。
更には、上述したフード１２も上着２１から着脱自在とした３ピース式など、防護服１を構成する部材の数は、幾つであっても構わない。
以下は、防護服１が、上着２１とズボン２２を有した２ピース式の場合を、主に述べる。
尚、防護服１の重さについても、特に限定はないが、例えば、１着当り約７００ｇ等であっても良く、従来の防護服等（１着当たり約１１００ｇ）と比べ、軽量化されていても構わない。
【００２１】
＜布帛２＞
図４に示したように、布帛２は、複層構造であって（複数の層を有し）、基材層３と、この基材層３の一方面（表面）３ａ側に位置した表皮層４を少なくとも有している。
つまり、布帛２は、複数の層を有するのであれば、基材層３や表皮層４以外に、幾つの層を有していても良い。
布帛２の厚みは、当然、これを構成する各層の厚みの合計となるが、特に限定はなく、例えば、０．１０ｍｍ以上５．００ｍｍ以下、好ましくは０．５０ｍｍ以上３．００ｍｍ以下、更に好ましくは０．７０ｍｍ以上２．００ｍｍ以下であっても良い。
【００２２】
＜基材層３＞
図４に示した如く、基材層３は、複層構造の布帛２における１つの層であり、表皮層４を支える層である。
基材層３は、何れの構成であっても良いが、例えば、編物、織物、不織布等であったり、合成樹脂製のシート状物（フィルム、シート）でも構わない。
例えば、基材層３が編物であれば、経糸又は緯糸によって編成され、より具体的には、経糸のみで編成された経編であれば、筬１枚を用いるシングル・コード編や、筬２枚を用いるダブル・コード編や、筬３枚を用いるトリプル・コード編などでも良く、これらのコード編以外では、デンビー編（トリコット編とも言う。詳しくは、シングル・デンビー編、ダブルデンビー編等）や、バンダイク編（アトラス編とも言う。詳しくは、シングル・バンダイク編、ダブル・バンダイク編等）、糸抜き編（レース編）、パイル編など何れの経編組織であっても構わない。
この他、緯編であれば、平編、ゴム編、パール編、タック編、浮き編、両面編、透孔編（レース編）、パイル編など何れの緯編組織や、これら以外でも丸編組織であっても構わない。
【００２３】
一方、基材層３が織物であれば、経糸及び緯糸によって織成され、より具体的には、経糸と緯糸を交互に交差させた平織や、綾織（斜文織）、朱子織をはじめ、これら平織、綾織、朱子織の三原組織を変化させた変化組織や、二重組織（経二重組織、緯二重組織）、二重より多い多重組織、紋織組織（ジャガード織）など、何れの織組織であっても構わない。
このような織物や編物、不織布である基材層３を構成する糸（繊維）の素材も、特に限定はないが、例えば、ポリエチレンテレフタレート（ＰＥＴ）や、ポリトリメチレンテレフタレート（ＰＴＴ）、ポリブチレンテレフタレート（ＰＢＴ）等のポリエステル繊維、ナイロン（ポリアミド）繊維、コットン（綿）などであり、これらを単独又は組み合わせて（Ｔ／Ｃ（ポリエステル繊維とコットンの混紡）として）用いられても良い。
【００２４】
上述以外にも、基材層３を構成する糸の素材としては、ポリエチレン（ＰＥ）、ポリプロピレン（ＰＰ）等のポリオレフィン系繊維、レーヨン繊維、キュプラ繊維、アセテート繊維、ポリアクリロニトリル（ＰＡＮ）を主成分とするアクリル繊維、ポリビニルアルコール（ＰＶＡ）繊維（ビニロン繊維）、ポリウレタン（ＰＵ）繊維、ガラス繊維、絹、麻などであり、これらを単独又は組み合わせて用いられても良い。
この他、基材層３がシート状物であれば、それを構成する合成樹脂に敢えて言及すると、ポリエチレンテレフタレート（ＰＥＴ）や、ポリトリメチレンテレフタレート（ＰＴＴ）、ポリブチレンテレフタレート（ＰＢＴ）等のポリエステル樹脂、ナイロン（ポリアミド）樹脂、ポリエチレン（ＰＥ）、ポリプロピレン（ＰＰ）等のポリオレフィン系樹脂、アセテート樹脂、ポリアクリロニトリル（ＰＡＮ）を主成分とするアクリル樹脂、ポリビニルアルコール（ＰＶＡ）樹脂（ビニロン樹脂）、ポリウレタン（ＰＵ）樹脂などであり、これらを単独又は組み合わせて用いられても良い。
【００２５】
基材層３の厚みも、特に限定はなく、例えば、０．０５ｍｍ以上４．００ｍｍ以下、好ましくは０．０８ｍｍ以上２．００ｍｍ以下、更に好ましくは０．１０ｍｍ以上１．００ｍｍ以下であっても良い。
基材層３の目付も、特に限定はないが、例えば、８０ｇ／ｍ2 以上２６０ｇ／ｍ2 以下、好ましくは１１０ｇ／ｍ2 以上２３０ｇ／ｍ2 以下、更に好ましくは１４０ｇ／ｍ2 以上２００ｇ／ｍ2 以下（１７０ｇ／ｍ2 ）であっても良い。
又、基材層３は、吸水性を有し（吸水加工を施され）ていても良く、この場合、布帛２における内方側にある基材層３で、防護服１を着用した着用者Ｔの汗を吸収して、この吸収された汗は、布帛２における外方側にあり且つ透湿防水性（透湿性）を有した表皮層４から防護服１の外部へ蒸発され易くなり、着用感が上がる。
尚、基材層３は、パイルを有したパイル布帛であっても良く、その場合には、基材層３におけるパイルがある面（パイル面）が、内方側（防護服１の布帛２における着用者Ｔ側（着用者Ｔに近い側）に向くように、パイル面とは反対側の面にＰＴＦＥフィルムである表皮層４をラミネートして、布帛２を構成しても良い（その際、パイル面とは反対側の面が一方面（表面）３ａとなり、パイル面が基材層３の他方面（裏面）３ｂとなる）。
【００２６】
基材層３が編物等の糸（繊維）で構成されている場合は、基材層３に染色が可能であり、染色する色は、特に限定はないが、例えば、白等であっても良い。
尚、吸水加工とは、基材層３に吸水性が付与されるのであれば、何れの方法でも良いが、例えば、基材層３の表面（編物等の場合はそれを構成している糸（繊維）の表面、フィルム等の場合はその表面、又は、他方面（裏面）３ｂ）に付着している不純物を除去したり、吸水性（親水性）物質を付着させる等の加工を言う。
【００２７】
＜表皮層４＞
図４に示したように、表皮層４も、複層構造の布帛２における１つの層であり、基材層３上に積層され、防護服１の最も外方側に位置する層である。
表皮層４の厚みは、特に限定はなく、例えば、０．０１ｍｍ以上２．００ｍｍ以下、好ましくは０．０３ｍｍ以上０．８０ｍｍ以下、更に好ましくは０．２０ｍｍ以上０．６０ｍｍ以下であっても良い。
表皮層４の目付も、特に限定はないが、例えば、５ｇ／ｍ2 以上５０ｇ／ｍ2 以下、好ましくは１０ｇ／ｍ2 以上４０ｇ／ｍ2 以下、更に好ましくは２０ｇ／ｍ2 以上３０ｇ／ｍ2 以下（２４ｇ／ｍ2 ）であっても良い。
【００２８】
表皮層４は、基材層３にポリテトラフルオロエチレン（ＰＴＦＥ）のフィルムをラミネートして形成されている。
このラミネートは、基材層３にＰＴＦＥフィルムが表皮層４として固着するのであれば、熱処理の温度など、何れの条件等であっても良い。
【００２９】
ラミネートされた表皮層４は、布帛２における一方面（表面）２ａ側で最も上に積層された層となり、当然、この表皮層４の一方面（表面）４ａ側に、他の層が存在せず（積層されず）、布帛２の表面２ａ側では表皮層４（表皮層４の一方面４ａの全体又は一部分）が外方側に露出している。
よって、防護服１を布帛２で構成する際に、表皮層４を着用者Ｔの反対側（着用者Ｔから遠い側）に位置する向きで縫製すれば、表皮層４が防護服１の外方側で露出する。
【００３０】
これにより、ＰＴＦＥフィルム上に何れの表地層や織編布は存在せず、これら表地層等に薬品や細菌などが吸収されて、溜まった薬品などに着用者Ｔが触れる虞もない。
そして、表皮層４本来の撥水性・撥油性を十分に発揮でき、布帛２としての耐薬品性などを最大限発揮できる（「耐薬品性等の向上」）。
これと同時に、特許文献１のような表地層等が、防護服１の外方側全面に亘って存在せず、薬品などの液体Ｅが余計に溜まらないため、それらの分だけ防護服１の重さが減る（「軽量化」）。
つまり、「耐薬品性の向上と「軽量化」の両立が実現できる。
更には、表皮層４の露出により、防護服１内部の湿気を通過させるＰＴＦＥフィルムが、防護服１の外部（外気）に直接晒されて、防護服１内部の湿気が、表皮層４から蒸発し易くなり、着用者Ｔの快適性や、作業（荷役等）の効率が向上する。
【００３１】
＜布帛２の透湿防水性＞
このような表皮層４と上述した基材層３を少なくとも有する布帛２の透湿度は、ＪＩＳ−Ｌ−１０９９：２０１２（Ａ法）で示される透湿度試験による値が、６０００ｇ／ｍ2 ・２４ｈｒｓや、１１０００ｇ／ｍ2 ・２４ｈｒｓであっても良い。
尚、本発明における「ＪＩＳ−Ｌ−１０９９：２０１２（Ａ法）で示される透湿度試験」とは、当該ＪＩＳに記載された通りの透湿度試験であると共に、当該ＪＩＳに記載された透湿度試験に準じる（当該ＪＩＳに記載された透湿度試験を準用する）透湿度試験も含む。
【００３２】
又、布帛２の防水性としての耐水圧（耐水度）は、ＪＩＳ−Ｌ−１０９２：２００９で示される耐水度試験による値が、１１０００ｍｍや、１６０００ｍｍであっても良い。
尚、本発明における「ＪＩＳ−Ｌ−１０９２：２００９で示される耐水度試験」とは、当該ＪＩＳに記載された通りの耐水度試験であると共に、当該ＪＩＳに記載された耐水度試験に準じる（当該ＪＩＳに記載された耐水度試験を準用する）耐水度試験も含み、以下、この試験を「耐水度試験」と言う。
このような透湿防水性（透湿度・耐水圧）を有することで、更に、防護服１外部からの液体Ｅを通さずに、防護服１内の水蒸気（湿気）Ｓを外に排出することが可能となる。
【００３３】
＜布帛２の洗濯＞
このような表皮層４と上述した基材層３を少なくとも有する布帛２は、ＪＩＳ−Ｌ−０２１７：１９９５の番号１０３で示される洗い方での洗濯を１００回行った後も、表皮層４が基材層３から脱落しないものであっても構わない。
尚、本発明における「ＪＩＳ−Ｌ−０２１７：１９９５の番号１０３で示される洗い方での洗濯」とは、当該ＪＩＳに記載された通りの洗い方での洗濯であると共に、当該ＪＩＳに記載された洗い方に準じる（当該ＪＩＳに記載された洗い方を準用する）洗い方での洗濯も含み、以下、この洗濯を「家庭洗濯」と言う。
この家庭洗濯を１００回行った後も、布帛２は、上述したように、表皮層４が基材層３から脱落しないものであっても良く、好ましくは家庭洗濯を１５０回行った後も表皮層４が基材層３から脱落しない、更に好ましくは家庭洗濯を２００回行った後も表皮層４が基材層３から脱落しないものであっても良い。
【００３４】
又、布帛２は、リネンサプライ（病院リネンサプライ、リネン製品）等に用いられる連続式洗濯機（６層式）での洗濯（以下、この洗濯を「商業洗濯」と言う）を１００回行った後も、表皮層４が基材層３から脱落しないものであっても良い。
この商業洗濯は、例えば、水槽に液温８０℃（又は、液温は８０℃を限度とする）水を入れ、これに、アルカリ洗剤（又は、強アルカリ洗剤）と、漂白剤としての過酸化水素（Ｈ2 Ｏ2 ）と、漂白殺菌剤としての次亜塩素酸ナトリウム（ＮａＣｌＯ）を添加して溶解し、洗濯液とする。この洗濯液に布帛２を投入して運転を開始する。４０分間処理した後、運転を止め、布帛２を脱水機で脱水（又は、強力脱水）し、シーツローラー機や乾燥機、自動折畳み機等に通して、１回の商業洗濯としても良い。
このような商業洗濯を１００回行った後も、布帛２は、上述したように、表皮層４が基材層３から脱落しないものであっても良く、好ましくは商業洗濯を１２０回行った後も表皮層４が基材層３から脱落しない、更に好ましくは商業洗濯を１５０回行った後も表皮層４が基材層３から脱落しないものであっても良い。
【００３５】
＜布帛２の洗濯と耐水圧・吸水性等＞
上述した家庭洗濯や商業洗濯を所定回数行っても、布帛２は、表皮層４が基材層３から剥離しないだけでなく、更には、布帛２の耐水圧・吸水性等の低下が抑制できることとしても良い。
まず、耐水圧（耐水度）について述べれば、本発明に係る布帛２（実施例１）と、その他の樹脂をコーティングした布帛（例えば、編物等の基材における裏面側にウレタン等をコーティングした布帛など、以下、比較例１）に対して、家庭洗濯と商業洗濯を所定の洗濯回数だけ行った場合における耐水度試験により判定した実施例１・比較例１それぞれの耐水圧を、以下の表１に示す。
【００３６】
【表１】
2016089325.tif 000003
【００３７】
次に、吸水性について述べれば、本発明に係る布帛２に対して、家庭洗濯か商業洗濯の何れかを所定の洗濯回数だけ行った場合におけるＪＩＳ−Ｌ−１９０７：２０１０の吸水性試験（滴下法）で示される試験により判定した布帛２の吸水性（吸水速度）を、以下の表２に示す。
尚、本発明における「ＪＩＳ−Ｌ−１９０７：２０１０の吸水性試験（滴下法）で示される試験」とは、当該ＪＩＳに記載された通りの試験であると共に、当該ＪＩＳに記載された試験に準じる（当該ＪＩＳに記載された試験を準用する）試験も含み、以下、この吸水性試験を「滴下法」と言う。
【００３８】
【表２】
2016089325.tif 000004
【００３９】
上述した表１、２より、布帛２は、洗濯の回数が上がっても、その耐水圧・吸水性の変化・劣化が少ない。
又、これら耐水圧・吸水性以外の性質（撥水性・撥油性・耐熱性等）についても、布帛２は、洗濯によって影響はないと言える。
【００４０】
撥水性・撥油性について詳解すれば、ＪＩＳ−Ｌ−１０９２：２００９のはっ水度試験（スプレー法）で示される試験により判定した布帛２（表皮層４の表面４ａ）の湿潤状態は、家庭洗濯か商業洗濯を所定の洗濯回数だけ行ったとしても、所定の撥水度（最も高いはっ水度である５級等）からの低下が抑えられる。
尚、本発明における「ＪＩＳ−Ｌ−１０９２：２００９のはっ水度試験（スプレー法）で示される試験」とは、当該ＪＩＳに記載された通りの試験であると共に、当該ＪＩＳに記載された試験に準じる（当該ＪＩＳに記載された試験を準用する）試験も含む。
このように、布帛２における表皮層４側からのはっ水度が所定の級以上に保たれる（つまり、表皮層４側からの液体の浸入を防ぐ）。よって、上述の滴下法によって判定した吸水性は、布帛２における基材層３側（内方側）からの吸水性（又は、基材層３自体の吸水性）であるとも言える。
一方、耐熱性については、−１８０℃以上２６０℃以下であれば、洗濯を所定回数行った後でも、性質に変化は少ない。
【００４１】
＜布帛２の薬品耐性等＞
更に加えて、本発明に係る布帛２の薬品耐性等について述べる。
ここでは、薬品として、強酸である硫酸（希硫酸、濃硫酸（Ｈ2 ＳＯ4 ））と、強アルカリである苛性ソーダ（水酸化ナトリウム（ＮａＯＨ））を用いる。
【００４２】
＜試験１＞
試験１では、強酸・強アルカリへの耐薬品性を調べる。
布帛２をビーカーの上に固定し、稍凹ませた状態で５ｃｃの硫酸（濃度９０％未満（希硫酸）や濃度９８％（濃硫酸））又は苛性ソーダ（４８°Ｂｅ）を滴下し、４時間放置した後、布帛２の変化を目視にて確認する。
【００４３】
試験１の結果、硫酸を滴下した場合、耐水圧等を含め全く問題がない。
又、苛性ソーダを滴下した場合も、布帛２の表面が多少白っぽく見える程度である。
従って、布帛２は、強酸・強アルカリに対しても耐薬品性を有する。
【００４４】
＜試験２＞
試験２では、強酸・強アルカリへの耐薬品性の試験に加え、冷凍揉み試験も行う。
試験１と同様に、布帛２をビーカーの上に固定し、稍凹ませた状態で５ｃｃの硫酸（濃度９０％未満（希硫酸）や濃度９８％（濃硫酸））又は苛性ソーダ（４８°Ｂｅ）を滴下し、４時間放置した後、布帛２の変化を目視にて確認する。
更に試験２では、それぞれを滴下した布帛２を、家庭用冷蔵庫等の冷凍室（−２０℃）に保管し、毎日１００回の手揉みを実行し、３０日後の状態変化を目視にて確認する。
【００４５】
試験２の結果、試験１と同様に、硫酸を滴下した場合、耐水圧等を含め全く問題がなく、苛性ソーダを滴下した場合も、布帛２の表面が多少白っぽく見える程度である。
又、冷凍揉み後であっても、布帛２の状態に全く変化はない。
従って、布帛２は、強酸・強アルカリへの耐薬品性と共に、冷凍揉みに対する耐性も有している。
【００４６】
＜襟１１＞
図５、７〜９、１１、１２に示した如く、襟１１は、立てて使用することが出来、着用者Ｔの首部Ｎを覆うものである。
襟１１は、着用者Ｔの首部Ｎの首周（首周長さ）Ｃ１に応じて、左右の襟１１Ｌ、１１Ｒの前部を閉じる襟アジャスタ３１を有している。
【００４７】
この襟アジャスタ３１は、着用者Ｔの首周Ｃ１に応じて、左右の襟１１Ｌ、１１Ｒが閉じた時の内径を調整（アジャスト）可能であれば、何れの構成であっても良いが、例えば、左右の襟１１Ｌ、１１Ｒの前部にマジックテープ（登録商標）を設けていても良い。
このマジックテープ（登録商標）を詳解すれば、例えば、略円形状の襟雄部３１ａが、左の襟１１Ｌ前部の内方側（着用者Ｔ側（着用者Ｔに近い側））に固定され、襟雄部３１ａの直径より長い帯状の襟雌部３１ｂが、右の襟１１Ｒ前部の外方側（着用者Ｔとは反対側（着用者Ｔから遠い側））に固定されることで、帯状の襟雌部３１ｂの何れかの位置に襟雄部３１ａが付着することによって、着用者Ｔの首周Ｃ１に応じた襟１１の内径を調整（アジャスト）できる。
【００４８】
襟１１の高さ（上下幅）は、何れの値でも構わないが、５ｃｍ以上１１ｃｍ以下、好ましくは６ｃｍ以上１０ｃｍ以下、更に好ましくは７ｃｍ以上９ｃｍ以下であっても良い（例えば、８ｃｍ）。
又、襟１１は、防護服１が２ピース式であれば、上着２１に設けられ、防護服１が１ピース式であれば、ロングコートや繋ぎに設けられる。
尚、襟１１の外方側には、後述するフード１２を着脱自在に取り付けるために、ボタン等の取付具１１ａが、所定間隔ごとに設けられていても良い。
【００４９】
＜フード１２＞
図１〜３、５〜８、１０に示したように、着用者Ｔの頭部Ｈに後方から覆い被さることが出来、着用者Ｔの頭部Ｈを覆うものである。
フード１２は、着用者Ｔの頭部Ｈを、その前面（顔面）も含めて完全に覆う（被さる）構成であっても良い。
【００５０】
フード１２は、着用者Ｔの頭部Ｈを覆いつつ、着用者Ｔの視界を確保するために、フード１２の前上部に透明部１２ａを設けていても良い。
尚、フード１２は、その下部の内方側に、上述した襟１１に着脱自在に取り付けるために、ボタン等の取付具１２ｂが、所定間隔ごとに設けられていても良い。
又、図１と図６は、何れも正面から見たフード１２とその透明部１２ａが示されているが、図６は図１よりも透明部１２ａ前端を引き出して、後述するマスク１３が閉じられた際に出来る着用者Ｔの顔面前方のフード開口部が、横長になった場合を示している。
【００５１】
＜マスク１３＞
図１〜３、５〜８、１０に示した如く、マスク１３は、上述のフード１２の前部に設けられ、着用者Ｔの口部Ｍを覆うものである。
マスク１３は、着用者Ｔの頭部Ｈにおける口の高さでの周長さ（口高さ周）Ｃ２に応じて、左右のマスク１３Ｌ、１３Ｒを閉じるマスクアジャスタ３２を有している。
【００５２】
このマスクアジャスタ３２は、着用者Ｔの口高さ周Ｃ２に応じて、左右のマスク１３Ｌ、１３Ｒが閉じた時の内径を調整（アジャスト）可能であれば、何れの構成であっても良いが、例えば、左右のマスク１３Ｌ、１３Ｒにマジックテープ（登録商標）を設けていても良い。
このマジックテープ（登録商標）を詳解すれば、例えば、略円形状のマスク雄部３２ａが、左のマスク１３Ｌの内方側（着用者Ｔ側（着用者Ｔに近い側））に固定され、マスク雄部３２ａの直径より長い帯状のマスク雌部３２ｂが、右のマスク１３Ｒの外方側（着用者Ｔとは反対側（着用者Ｔから遠い側））に固定されることで、帯状のマスク雌部３２ｂの何れかの位置にマスク雄部３２ａが付着することによって、着用者Ｔの口高さ周Ｃ２に応じたマスク１３の内径を調整（アジャスト）できる。
【００５３】
このマスク１３の内径が、上述した襟１１の内径より大きい（大径状である）ため、マスク１３は、襟１１前端より前方に位置することとなる。
これにより、襟１１から所定距離だけ離れて前方に位置するマスク１３で、まず薬品などの大半を浸入させないと同時に、襟１１によって着用者Ｔを二重に覆うことで、薬槽船等からの荷役の際、ホースに残った薬品（薬液）などが、首元から浸入することを確実に防ぐことが可能となる。
【００５４】
これに加え、マスク１３は、その下端を、上述した襟１１上端より下方に位置させても良い。
これにより、薬品などが下から跳ね上がった場合（仮に、マスク１３下端から襟１１とフード１２との間に、薬品などが浸入した場合等）であっても、マスク１３下端より上方にあり且つ上方に開口している襟１１から防護服１内へ薬品などが浸入することはない（「浸入の防止」）。
このような浸入の防止は、薬品など以外の液体（例えば、雨水など）Ｅであっても同様である。
【００５５】
尚、マスク１３の高さ（上下幅）は、襟１１の高さ（上下幅）より大きくても良く、この場合には、着用者Ｔの首部Ｎを覆う襟１１と口部Ｍの両方を、更に大きなマスク１３により二重に覆うこととなり、薬液などの首元からの浸入を、より確実に防ぐこと出来る。
又、マスク１３の高さ（上下幅）は、何れの値でも構わないが、９ｃｍ以上１５ｃｍ以下、好ましくは１０ｃｍ以上１４ｃｍ以下、更に好ましくは１１ｃｍ以上１３ｃｍ以下であっても良い（例えば、１２ｃｍ）。
マスク１３は、前方にいくほど、高さ（上下幅）が小さくなる先細り形状であっても良い。
【００５６】
＜内表皮部１４＞
図７〜１４に示したように、内表皮部１４は、布帛２端部に設けられ、表皮層４が内方側に露出するものである。
内表皮部１４は、布帛２の端縁から所定幅だけ表皮層４が露出するものであったり、布帛２の端縁から所定の長さ離れた位置から所定幅（所定範囲）だけ表皮層４が露出するものであっても良い。
内表皮部１４は、防護服１を構成する布帛２端部の少なくとも何れかに設けられていれば良いが、例えば、襟１１やフード１２下端部、マスク１３、上着２１の前立２３（左右の前立２３Ｌ、２３Ｒ）、上着２１の裾２４、袖口２５の少なくとも１つに設けられていても構わない。
【００５７】
図８、９、１２に示した如く、内表皮部１４が襟１１に設けられている場合には、襟１１の内方側全面に内表皮部１４が設けられていても良い。
襟１１の内表皮部１４における布帛２の端縁からの幅は、何れの値でも良いが、例えば、５ｃｍ以上１１ｃｍ以下、好ましくは６ｃｍ以上１０ｃｍ以下、更に好ましくは７ｃｍ以上９ｃｍ以下であっても良い（例えば、８ｃｍ）。
【００５８】
図７、８、１０に示した如く、内表皮部１４がフード１２に設けられている場合には、フード１２下端部の内方側に内表皮部１４が設けられていても良い。
フード１２下端部の内表皮部１４における布帛２の端縁からの幅も、何れの値でも良いが、例えば、０ｃｍ以上６ｃｍ以下、好ましくは１ｃｍ以上５ｃｍ以下、更に好ましくは２ｃｍ以上４ｃｍ以下であっても良い（例えば、３ｃｍ）。
尚、図１０においては、フード１３内面に布帛２における基材層３の裏面３ｂが見えているが、ここに裏面層２７を有していても良い。
【００５９】
図７、８、１０に示した如く、内表皮部１４がマスク１３に設けられている場合には、マスク１３の内方側全面に内表皮部１４が設けられていても良い。
マスク１３の内表皮部１４における布帛２の端縁からの幅も、何れの値でも良いが、例えば、９ｃｍ以上１５ｃｍ以下、好ましくは１０ｃｍ以上１４ｃｍ以下、更に好ましくは１１ｃｍ以上１３ｃｍ以下であっても良い（例えば、１２ｃｍ）。
【００６０】
図１１に示した如く、内表皮部１４が、防護服１の上着２１前面におけるファスナ２６を右前面側から覆う右前立２３Ｒに設けられている場合には、右前立２３Ｒの内方側全面に内表皮部１４が設けられていても良い。
尚、右前立２３Ｒによって、ファスナ２６の前面を覆うことで、薬品などの防護服１内への浸入を確実に防ぐこと出来る。
又、右前立２３Ｒの左右幅は、何れの値でも構わないが、０ｃｍ以上５ｃｍ以下、好ましくは０ｃｍ以上４ｃｍ以下、更に好ましくは１ｃｍ以上３ｃｍ以下であっても良い（例えば、２ｃｍ）。
更に、右前立２３Ｒの内表皮部１４における布帛２の端縁からの幅も、同様に何れの値でも良いが、例えば、０ｃｍ以上５ｃｍ以下、好ましくは０ｃｍ以上４ｃｍ以下、更に好ましくは１ｃｍ以上３ｃｍ以下であっても良い（例えば、２ｃｍ）。
【００６１】
図１２に示した如く、内表皮部１４が、防護服１の上着２１前面におけるファスナ２６と上述した右前立２３Ｒとを左前面側から覆う左前立２３Ｌに設けられている場合には、左前立２３Ｌの内方側全面に内表皮部１４が設けられていても良い。
尚、左前立２３Ｌによって、ファスナ２６と右前立２３Ｒの前面を覆うことで、薬品などの防護服１内への浸入を更に確実に防ぐこと出来る。
又、左前立２３Ｌの左右幅は、右前立２３Ｒの左右幅より大きくても良く、この場合には、ファスナ２６の前面と右前立２３Ｒの前面の両方を、更に幅広な左前立２３Ｌにより二重に覆うこととなり、薬液などの防護服１への浸入を、更により確実に防ぐこと出来る。
又、左前立２３Ｌの左右幅は、何れの値でも構わないが、３．５ｃｍ以上９．５ｃｍ以下、好ましくは４．５ｃｍ以上８．５ｃｍ以下、更に好ましくは５．５ｃｍ以上７．５ｃｍ以下であっても良い（例えば、６．５ｃｍ）。
更に、左前立２３Ｌの内表皮部１４における布帛２の端縁からの幅も、同様に何れの値でも良いが、例えば、３．５ｃｍ以上９．５ｃｍ以下、好ましくは４．５ｃｍ以上８．５ｃｍ以下、更に好ましくは５．５ｃｍ以上７．５ｃｍ以下であっても良い（例えば、６．５ｃｍ）。
【００６２】
図１３に示した如く、内表皮部１４が上着２１の裾２４に設けられている場合には、裾２４の内方側に内表皮部１４が設けられていても良い。
裾２４の内表皮部１４における布帛２の端縁からの幅も、何れの値でも良いが、例えば、０ｃｍ以上６ｃｍ以下、好ましくは１ｃｍ以上５ｃｍ以下、更に好ましくは２ｃｍ以上４ｃｍ以下であっても良い（例えば、３ｃｍ）。
尚、上着２１の裾２４には、着用者Ｔの胴回りに応じて上着２１の裾２４の内径を調整可能なアジャスタ（上着裾アジャスタ）２４ａを有していても良い。
【００６３】
図１４に示した如く、内表皮部１４が上着２１の袖口２５に設けられている場合には、袖口２５の内方側に内表皮部１４が設けられていても良い。
袖口２５の内表皮部１４における布帛２の端縁からの幅も、何れの値でも良いが、例えば、０．０ｃｍ以上５．５ｃｍ以下、好ましくは０．５ｃｍ以上４．５ｃｍ以下、更に好ましくは１．５ｃｍ以上３．５ｃｍ以下であっても良い（例えば、２．５ｃｍ）。
尚、上着２１の袖口２５には、着用者Ｔの手首の太さに応じて袖口２５の内径を調整可能なアジャスタ（袖口アジャスタ）２５ａを有していても良い。
【００６４】
ここまで述べたように、布帛２端部に、表皮層４が内方側にも露出する内表皮部１４を設けることで、布帛２端部から防護服１の内部に液体Ｅが多少浸入しても、ＰＴＦＥフィルムである内表皮部１４が存在しているため、所定の範囲で防護服１の外方側と同様の耐薬品性等を保つことが出来る。
【００６５】
＜裏面層２７＞
図１５に示されたように、裏面層２７は、複層構造の布帛２における１つの層であり、基材層３の裏面３ｂ側に設けられ、防護服１の最も内方側に位置する層である。
つまり、布帛２は、その表面２ａ側で表皮層４が露出するのであれば、上述した基材層３や表皮層４以外に、裏面層２７などを有していても良く、この裏面層２７は、基材層３の他方面（裏面）３ｂ側に位置している。
【００６６】
裏面層２７は、何れの素材であっても構わないが、例えば、メッシュ部材から構成されていても良い。
この裏面層２７を有することによって、着用者Ｔの肌に、汗を吸収した基材層３が直接つくことなく、清涼感・快適性を持たせることが可能となる。
【００６７】
＜縫製糸２８・貫通孔２９＞
図１６に示した如く、布帛２を縫製して防護服１を構成する際に、縫製する糸（縫製糸）２８が、布帛２を貫通して孔（貫通孔）２９が形成される。
この貫通孔２９を形成する縫製糸２８として、極力細い糸を用いることによって、布帛２に形成される貫通孔２９も細く（小さく）なり、その分、この貫通孔２９から薬品等が防護服１の内部に浸入することを抑制できる。
尚、縫製糸２８の太さ（繊度）は、何れの値でも良いが、例えば、４０ｄｔｅｘ以上１１００ｄｔｅｘ以下、好ましくは６０ｄｔｅｘ以上９００ｄｔｅｘ以下、更に好ましくは８０ｄｔｅｘ以上７００ｄｔｅｘ以下であっても良い。
【００６８】
＜防護服１、布帛２の変形例＞
図１７、１８に示したように、布帛２の変形例も、複層構造である（複数の層を有している）が、基材層３と、この基材層３の一方面（表面）３ａ側に位置した表皮層４の他に、この表皮層４の一方面（表面）４ａ側に位置した（表皮層４を外方側から覆う）外方層５を少なくとも有している。
つまり、布帛２の変形例は、複数の層を有するのであれば、基材層３や表皮層４、外方層５以外に、幾つの層を有していても良い。又、防護服１の変形例は、布帛２の変形例を用いて構成されている。
【００６９】
尚、布帛２の変形例において、表皮層４は、その外方（表面）側を外方層５に覆われていることから、表側層４であるとも言える。
又、外方層５は、布帛２の変形例における一方面（表面）２ａ側で最も上に積層された層となり、当然、この外方層５の一方面（表面）５ａ側に、他の層が存在せず（積層されず）、布帛２の変形例の表面２ａ側には外方層５が位置している。
このように、表側層４を外方側から覆う外方層５を少なくとも有することで、着用中（荷役等の作業中）に表側層４に鋭利なものが接触して（擦れ等が生じて）、表側層４が基材層３から脱落したり、表側層４が破れたりすることを低減できる。
尚、防護服１や布帛２の変形例における基材層３、表側層（表皮層）４の構成、作用効果及び使用態様は、第１実施形態と同様である。
【００７０】
＜外方層５＞
図１８に示した如く、外方層５も、複層構造の布帛２の変形例における１つの層であり、表側層４上に積層（ラミネート）され、防護服１の変形例において、最も外方側に位置する層である。
外方層５は、何れの構成であっても良いが、基材層３と同様に、例えば、編物、織物、不織布等であったり、合成樹脂製のシート状物（フィルム、シート）でも構わない。
例えば、外方層５が編物であれば、経糸又は緯糸によって編成され、より具体的には、経糸のみで編成された経編であれば、筬１枚を用いるシングル・コード編や、筬２枚を用いるダブル・コード編や、筬３枚を用いるトリプル・コード編などでも良く、これらのコード編以外では、デンビー編（トリコット編とも言う。詳しくは、シングル・デンビー編、ダブルデンビー編等）や、バンダイク編（アトラス編とも言う。詳しくは、シングル・バンダイク編、ダブル・バンダイク編等）、糸抜き編（レース編）、パイル編など何れの経編組織であっても構わない。
この他、緯編であれば、平編、ゴム編、パール編、タック編、浮き編、両面編、透孔編（レース編）、パイル編など何れの緯編組織や、これら以外でも丸編組織であっても構わない。
尚、外方層５は、経編（トリコット編機で編成したトリコット生地など）であれば、物性面から効果的であるとも言える。
【００７１】
一方、外方層５が織物であれば、経糸及び緯糸によって織成され、より具体的には、経糸と緯糸を交互に交差させた平織や、綾織（斜文織）、朱子織をはじめ、これら平織、綾織、朱子織の三原組織を変化させた変化組織や、二重組織（経二重組織、緯二重組織）、二重より多い多重組織、紋織組織（ジャガード織）など、何れの織組織であっても構わない。
このような織物や編物、不織布である外方層５を構成する糸（繊維）の素材も、基材層３と同様に、特に限定はないが、例えば、ポリエチレンテレフタレート（ＰＥＴ）や、ポリトリメチレンテレフタレート（ＰＴＴ）、ポリブチレンテレフタレート（ＰＢＴ）等のポリエステル繊維、ナイロン（ポリアミド）繊維、コットン（綿）などであり、これらを単独又は組み合わせて（Ｔ／Ｃ（ポリエステル繊維とコットンの混紡）として）用いられても良い。
【００７２】
上述以外にも、外方層５を構成する糸の素材としては、ポリエチレン（ＰＥ）、ポリプロピレン（ＰＰ）等のポリオレフィン系繊維、レーヨン繊維、キュプラ繊維、アセテート繊維、ポリアクリロニトリル（ＰＡＮ）を主成分とするアクリル繊維、ポリビニルアルコール（ＰＶＡ）繊維（ビニロン繊維）、ポリウレタン（ＰＵ）繊維、ガラス繊維、絹、麻などであり、これらを単独又は組み合わせて用いられても良い。
この他、外方層５がシート状物であれば、それを構成する合成樹脂に敢えて言及すると、ポリエチレンテレフタレート（ＰＥＴ）や、ポリトリメチレンテレフタレート（ＰＴＴ）、ポリブチレンテレフタレート（ＰＢＴ）等のポリエステル樹脂、ナイロン（ポリアミド）樹脂、ポリエチレン（ＰＥ）、ポリプロピレン（ＰＰ）等のポリオレフィン系樹脂、アセテート樹脂、ポリアクリロニトリル（ＰＡＮ）を主成分とするアクリル樹脂、ポリビニルアルコール（ＰＶＡ）樹脂（ビニロン樹脂）、ポリウレタン（ＰＵ）樹脂などであり、これらを単独又は組み合わせて用いられても良い。
【００７３】
外方層５の厚みも、基材層３と同様に、特に限定はなく、例えば、０．０１ｍｍ以上２．００ｍｍ以下、好ましくは０．０３ｍｍ以上１．５０ｍｍ以下、更に好ましくは０．５０ｍｍ以上１．００ｍｍ以下であっても良い。
外方層５の目付も、特に限定はないが、例えば、１０ｇ／ｍ2 以上１００ｇ／ｍ2 以下、好ましくは２０ｇ／ｍ2 以上８０ｇ／ｍ2 以下、更に好ましくは３０ｇ／ｍ2 以上６０ｇ／ｍ2 以下（４０ｇ／ｍ2 ）であっても良い。
外方層５は、基材層３より厚みが薄かったり、基材層３より目付が小さくても構わない。
【００７４】
尚、外方層５の目付が、表側層４の目付と同じような範囲（例えば、５ｇ／ｍ2 以上５０ｇ／ｍ2 以下や、４０ｇ／ｍ2 前後など）であれば、洗濯を行った後も外方層５が表側層４から脱落し難くなる（剥離強度が向上する）。これは、洗濯時において、外方層５と表側層４の挙動が同一となるからであるとも言える。
又、外方層５がメッシュ状の部材であったり、編地である（外方層５の目付が表側層４の目付と同じような範囲などである）場合には、外方層５のメッシュの孔や編地の隙間から表側層４の一方面（表面）４ａが外方側に露出していることとなる。
つまり、表側層４の一方面４ａの一部分が外方側に露出しているとも言える。
【００７５】
外方層５は、撥水性を有し（撥水加工を施され）ていても良く、この場合、布帛２の変形例における内方側にある基材層３で、防護服１を着用した着用者Ｔの汗を吸収して、この吸収された汗は、布帛２の変形例における外方側にあり且つ透湿防水性（透湿性）を有した表側層４を介し、外方層５の外方側の面（一方面又は表面）５ａから防護服１の外部へ蒸発され易くなる。
尚、外方層５は、パイルを有したパイル布帛なくても良く、又、起毛加工を施されていなくとも構わない。
【００７６】
外方層５が編物等の糸（繊維）で構成されている場合は、基材層３と同様に、外方層５に染色が可能であり、染色する色は、特に限定はないが、例えば、白等であっても良い。
尚、撥水加工とは、外方層５に撥水性が付与されるのであれば、何れの方法でも良いが、例えば、シリコン樹脂やフッ素樹脂などの撥水剤を、外方層５の表面（編物等の場合はそれを構成している糸（繊維）の表面、フィルム等の場合はその表面）５ａに付着させる等の加工を言う。撥水剤は、スプレー等による塗布や、撥水剤を溶かした溶液を霧吹きしたり、撥水剤を溶かした溶液に外方層５を浸ける等によって、外方層５の表面に付着させても良い。
【００７７】
＜布帛２の変形例の透湿防水性＞
このような外方層５と上述した表側層４、基材層３を少なくとも有する布帛２の変形例の透湿度は、ＪＩＳ−Ｌ−１０９９：２０１２（Ａ法）で示される透湿度試験による値が１９４８８ｇ／ｍ2 ・２４ｈｒｓであっても良い。
【００７８】
又、布帛２の変形例の防水性としての耐水圧（耐水度）は、ＪＩＳ−Ｌ−１０９２：２００９で示される耐水度試験による値が、１６０００ｍｍ等であっても良い。
このような透湿防水性（透湿度・耐水圧）を有することで、更に、防護服１外部からの液体Ｅを通さずに、防護服１内の水蒸気（湿気）Ｓを外に排出することが可能となる。
【００７９】
＜布帛２の変形例の洗濯＞
このような外方層５と上述した表側層４、基材層３を少なくとも有する布帛２の変形例は、ＪＩＳ−Ｌ−０２１７：１９９５の番号１０３で示される洗い方での洗濯を２００回行った後も、表側層４が基材層３から脱落しないものであっても構わない。
この家庭洗濯を２００回行った後も、布帛２の変形例は、上述したように、表側層４が基材層３から脱落しないものであっても良く、好ましくは家庭洗濯を３００回行った後も表側層４が基材層３から脱落しない、更に好ましくは家庭洗濯を４００回行った後も表側層４が基材層３から脱落しないものであっても良い。
【００８０】
又、布帛２の変形例も、リネンサプライ（病院リネンサプライ、リネン製品）等に用いられる連続式洗濯機（６層式）での洗濯（以下、この洗濯を「商業洗濯」と言う）を２００回行った後も、表側層４が基材層３から脱落しないものであっても良い。
この商業洗濯は、上述した第１実施形態の布帛２の際と同様に、例えば、水槽に液温８０℃（又は、液温は８０℃を限度とする）水を入れ、これに、アルカリ洗剤（又は、強アルカリ洗剤）と、漂白剤としての過酸化水素（Ｈ2 Ｏ2 ）と、漂白殺菌剤としての次亜塩素酸ナトリウム（ＮａＣｌＯ）を添加して溶解し、洗濯液とする。この洗濯液に布帛２の変形例を投入して運転を開始する。４０分間処理した後、運転を止め、布帛２の変形例を脱水機で脱水（又は、強力脱水）し、シーツローラー機や乾燥機、自動折畳み機等に通して、１回の商業洗濯としても良い。
このような商業洗濯を２００回行った後も、布帛２の変形例は、上述したように、表側層４が基材層３から脱落しないものであっても良く、好ましくは商業洗濯を２５０回行った後も表側層４が基材層３から脱落しない、更に好ましくは商業洗濯を３００回行った後も表側層４が基材層３から脱落しないものであっても良い。
【００８１】
＜布帛２の変形例の洗濯と耐水圧・耐摩耗性・透湿性＞
上述した家庭洗濯や商業洗濯を所定回数行っても、布帛２の変形例は、表側層４が基材層３から剥離しないだけでなく、更には、布帛２の変形例の耐水圧・耐摩耗性・透湿性の低下が抑制できることとしても良い。
まず、耐水圧（耐水度）について述べれば、本発明に係る布帛２の変形例（実施例２）と、その他の樹脂をコーティングした布帛（例えば、編物等の基材における裏面側にウレタン等をコーティングした布帛など、以下、比較例２）に対して、家庭洗濯と商業洗濯を所定の洗濯回数だけ行った場合における実施例２・比較例２それぞれの耐水圧を、以下の表３に示す。
【００８２】
【表３】
2016089325.tif 000005
【００８３】
次に、耐摩耗性について述べれば、本発明に係る布帛２の変形例に対して、家庭洗濯か商業洗濯の何れかを所定の洗濯回数だけ行った場合におけるＪＩＳ−Ｌ−１０９６：２０１０のＡ−１法（ユニバーサル形法における平面法）で示される試験により判定した布帛２の変形例の耐摩耗性を、以下の表４に示す。
尚、本発明における「ＪＩＳ−Ｌ−１０９６：２０１０のＡ−１法（ユニバーサル形法における平面法）で示される試験」とは、当該ＪＩＳに記載された通りの試験であると共に、当該ＪＩＳに記載された試験に準じる（当該ＪＩＳに記載された試験を準用する）試験も含み、以下、この耐摩耗性試験を「平面法」と言う。又、以下の表４中の斜線は、測定していないことを示す。
【００８４】
【表４】
2016089325.tif 000006
【００８５】
そして、透湿性について述べれば、本発明に係る布帛２の変形例に対して、家庭洗濯か商業洗濯の何れかを所定の洗濯回数だけ行った場合におけるＪＩＳ−Ｌ−１０９９：２０１２（Ａ法）で示される透湿度試験により判定した布帛２の変形例の透湿性を、以下の表５に示す。
【００８６】
【表５】
2016089325.tif 000007
【００８７】
上述した表３〜５より、布帛２の変形例は、洗濯の回数が上がっても、その耐水圧・耐摩耗性・透湿性の変化・劣化が、より少ない。
つまり、表側層４を外方側から覆う外方層５を少なくとも有することで、上述したように、荷役等の作業中に布帛２の変形例に擦れ等が生じても、表側層４が基材層３から脱落したり、表側層４が破れたりすることを低減できるのは勿論のこと、以下のこともわかった。
表側層４を外方側から覆う外方層５を少なくとも有した布帛２の変形例は、耐水圧については、洗濯の回数が上がっても、耐水圧（耐水圧の洗濯耐性）が全く低下せず、更に、洗濯の回数が上がることによって、逆に、透湿性が向上し（家庭洗濯を２００回した際には、２００００ｇ／ｍ2 ・２４ｈｒｓを越え）、布帛２の変形例を使用した防護服１を着用した際に、ムレ感がより抑制される。
又、布帛２の変形例は、洗濯（家庭洗濯又は商業洗濯）の回数によらず、透湿性が２００００ｇ／ｍ2 ・２４ｈｒｓ以上であることを特徴としても良い。
その他の防護服１、布帛２の構成、作用効果及び使用態様は、第１実施形態と同様である。
【００８８】
＜その他＞
本発明は、上述した実施形態に限定されるものではない。防護服１、布帛２などの各構成又は全体の構造、形状、寸法などは、本発明の趣旨に沿って適宜変更することが出来る。
防護服１は、２ピース式や、１ピース式、３ピース式など何れの部材数で構成されていても良いが、着用者Ｔの足首の太さに応じてズボン２２の裾の内径を調整可能なアジャスタ（ズボン裾アジャスタ）を有していても良い。
【００８９】
このズボン裾アジャスタだけでなく、上述した袖口アジャスタ２５ａも同様で、２ピース式や、１ピース式、３ピース式など部材数に関わらず、防護服１は袖口アジャスタ２５ａを有していても良い。更には、袖口２５に、着用者Ｔの手首にフィットするゴム等のフィット部材を設けていても良い。
又、防護服１が１ピース式の際に、ファスナ２６を有していても良く、このファスナ２６を覆うように、前立２３（左右の前立２３Ｌ、２３Ｒ）を有していても構わない。
【産業上の利用可能性】
【００９０】
本発明に係る布帛２は、上述した防護服１に用いられるだけでなく、スポーツ用の衣料や、防水シート（防水シーツ）、資材用途としても利用できる。
【符号の説明】
【００９１】
１        防護服
２        布帛
３        基材層
４        表皮層（表側層）
５        外方層
１１      襟
１２      フード
１３      フードのマスク
１４      内表皮部
Ｔ        着用者
Ｎ        着用者の首
Ｈ        着用者の頭
Ｍ        着用者の口
【図１】
2016089325.tif 000008
【図２】
2016089325.tif 000009
【図３】
2016089325.tif 000010
【図４】
2016089325.tif 000011
【図５】
2016089325.tif 000012
【図６】
2016089325.tif 000013
【図７】
2016089325.tif 000014
【図８】
2016089325.tif 000015
【図９】
2016089325.tif 000016
【図１０】
2016089325.tif 000017
【図１１】
2016089325.tif 000018
【図１２】
2016089325.tif 000019
【図１３】
2016089325.tif 000020
【図１４】
2016089325.tif 000021
【図１７】
2016089325.tif 000022
【図１８】
2016089325.tif 000023
【図１５】
2016089325.tif 000024
【図１６】
2016089325.tif 000025